КЕРАМИЧЕСКАЯ МАССА ДЛЯ ИЗГОТОВЛЕНИЯ ДЕКОРАТИВНЫХ ПЛИТ
CERAMIC MASS FOR MAKING DECORATIVE BOARDS

Изобретение относится к промышленности строительных материалов, в частности к составам керамических масс, которые могут быть использованы в производстве декоративных плит (плиток), панно.
Известна керамическая масса, содержащая, мас.%: глина 36,0-50,0; глина бентонитовая 10,0-20,0; фосфорный шлак 30,0-40,0; глинистые сланцы 4,0-10,0 [1].
Задача изобретения состоит в повышении водостойкости плит, полученной из керамической массы.
Технический результат достигается тем, что керамическая масса для изготовления декоративных плит, включающая глину бентонитовую и глинистые сланцы, дополнительно содержит нарезанное на отрезки длиной 3-10 мм стекловолокно, при следующем соотношении компонентов, мас.%: глина бентонитовая 50,0-60,0; глинистые сланцы 20,0-25,0; стекловолокно 20,0-25,0.
В таблице приведены составы керамической массы для изготовления декоративных плит.
Таблица
Компоненты
Состав, мас.%:
1
2
3
Глина бентонитовая
50,0
55,0
60,0
Глинистые сланцы
25,0
22,5
20,0
Стекловолокно
25,0
22,5
20,0
Коэффициент размягчения
~0,8
~0,8
~0,8
2
2
3
2
3
3
В составе керамической массы могут быть использованы глины бентонитовые следующего состава, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
2
3
2
3
3
Могут быть использованы глинистые сланцы следующего состава, мас.%: SiO 47,2-61,57; AlO 13,63-18,37; FeO 6,0-7,8; CaO 2,49-13,79; MgO 1,85-3,4; SO 0,26-1,37; п.п.п. 6,24-13,51.
2
Компоненты дозируют в требуемых количествах. Глину бентонитовую и глинистые сланцы размалывают до получения порошков с удельной поверхностью 2000-2500 см/г, смешивают, добавляют нарезанное на отрезки длиной 3-10 мм стекловолокно, смешивают и готовят керамическую массу с влажностью 9-12%. Из керамической массы под давлением прессуют плиты требуемых размеров и конфигурации, выполняют роспись их поверхности цветными ангобами или эмалями и в интервале температур 900-1050°C проводят обжиг.
Источники информации
1. SU 1578109, C04B 33/00, 1990.